(57)【要約】【課題】熱可塑性ポリエステル系樹脂に添加することにより、透明性及び着色性を低下させることなく、低温での加工によっても優れた柔軟性を付与し得る成分を見出し、もって、透明性、着色性及び機械的物性に優れた熱可塑性ポリエステル系樹脂組成物を提供すること。【解決手段】ジカルボン酸成分及びジオール成分からなり、該ジカルボン酸成分中、テレフタル酸が８０モル％以上であり、該ジオール成分中、エチレングリコールが６０〜９０モル％であり１，４−シクロヘキサンジメタノールが４０〜１０モル％であるポリエチレンテレフタレート系樹脂１００質量部に、オキシラン酸素含有量６．０〜９．０質量％のエポキシ化脂肪酸モノエステル化合物の少なくとも一種１〜５０質量部を配合してなることを特徴とする熱可塑性ポリエステル系樹脂組成物。【選択図】      なし【特許請求の範囲】
【請求項１】
ジカルボン酸成分及びジオール成分からなり、該ジカルボン酸成分中、テレフタル酸が８０モル％以上であり、該ジオール成分中、エチレングリコールが６０〜９０モル％であり１，４−シクロヘキサンジメタノールが４０〜１０モル％であるポリエチレンテレフタレート系樹脂１００質量部に、オキシラン酸素含有量６．０〜９．０質量％のエポキシ化脂肪酸モノエステル化合物の少なくとも一種１〜５０質量部を配合してなることを特徴とする熱可塑性ポリエステル系樹脂組成物。
【請求項２】
上記エポキシ化脂肪酸モノエステル化合物が、エポキシ化あまに油脂肪酸モノエステル化合物であることを特徴とする請求項１記載の熱可塑性ポリエステル系樹脂組成物。
【発明の詳細な説明】
【０００１】
【発明の属する技術分野】
本発明は、熱可塑性ポリエステル系樹脂組成物に関し、詳しくは、ジオール成分としてシクロヘキサンジメタノールを含むポリエチレンテレフタレート系樹脂に対して、特定のエポキシ化脂肪酸モノエステル化合物を配合してなる、機械的物性に優れた熱可塑性ポリエステル系樹脂組成物に関するものである。
【０００２】
【従来の技術及び発明が解決しようとする課題】
ポリエチレンテレフタレート、ポリブチレンテレフタレート等の熱可塑性ポリエステル系樹脂は、強度が大きく、また、耐熱性、耐候性等も比較的優れているので、繊維、フィルム、各種成形品として広く用いられている。
【０００３】
熱可塑性ポリエステル系樹脂の中でも、ポリエチレンテレフタレート樹脂のエチレングリコールの一部をシクロヘキサンジメタノールにおきかえることによって、非晶性の熱可塑性ポリエステル系樹脂が得られる。これは塩化ビニル系樹脂の代替の樹脂として期待されている。
【０００４】
この熱可塑性ポリエステル系樹脂にも、塩化ビニル系樹脂と同様に、可塑剤を使用することが提案されている。例えば、下記特許文献１には、アルキレンエーテル基を含有する可塑剤により熱可塑性ポリエステル系樹脂に柔軟性を付与することが提案されている。しかし、ここで具体的に記載されている可塑剤を使用した場合には、初期の柔軟性を付与することはできるが、経時によって柔軟性が低下するという欠点がある。
【０００５】
また、下記特許文献２には、テレフタル酸を主成分とするジカルボン酸とエチレングリコール及び１，４−シクロヘキサンジメタノールからなるジオールとから得られる無定形ポリエステルに、オクチルエポキシソイエート、エポキシトーレート、エポキシ化大豆油、エポキシ化あまに油等を配合することが提案されている。しかし、特許文献２に記載されたこれらのエポキシ化合物を配合した場合でも、カレンダー加工法等の低温で加工する方法により得られる成型品では、柔軟性付与効果は未だ満足できるものでなく、また、透明性及び着色性が低下するといった欠点があった。
【０００６】
従って、本発明の目的は、熱可塑性ポリエステル系樹脂に添加することにより、透明性及び着色性を低下させることなく、低温での加工によっても優れた柔軟性を付与し得る成分を見出し、もって、透明性、着色性及び機械的物性に優れた熱可塑性ポリエステル系樹脂組成物を提供することにある。
【０００７】
【特許文献１】
特開２００１−１５１９９６号公報
【特許文献２】
特表平９−５０５６２７号公報
【０００８】
【課題を解決するための手段】
本発明者等は、鋭意検討を重ねた結果、特定のエポキシ化脂肪酸モノエステル化合物を配合することによって、熱可塑性ポリエステル系樹脂の柔軟性が著しく改善され、しかも、得られる成形品の着色性及び耐熱性が優れていることを見出し、本発明に到達した。
【０００９】
即ち、本発明は、ジカルボン酸成分及びジオール成分からなり、該ジカルボン酸成分中、テレフタル酸が８０モル％以上であり、該ジオール成分中、エチレングリコールが６０〜９０モル％であり１，４−シクロヘキサンジメタノールが４０〜１０モル％であるポリエチレンテレフタレート系樹脂１００質量部に、オキシラン酸素含有量６．０〜９．０質量％のエポキシ化脂肪酸モノエステル化合物の少なくとも一種１〜５０質量部を配合してなることを特徴とする熱可塑性ポリエステル系樹脂組成物を提供するものである。
【００１０】
【発明の実施の形態】
以下、本発明の熱可塑性ポリエステル系樹脂組成物について詳細に説明する。
【００１１】
本発明に使用されるポリエチレンテレフタレート系樹脂は、ジカルボン酸成分及びジオール成分からなる。該ジカルボン酸成分中、テレフタル酸は８０モル％以上であり、該ジオール成分中、エチレングリコールは６０〜９０モル％であり１，４−シクロヘキサンジメタノールは４０〜１０モル％である。
【００１２】
ここで、上記ジカルボン酸成分として、テレフタル酸以外のジカルボン酸（以下、他のジカルボン酸という）を少割合（上記ジカルボン酸成分中２０モル％未満）で使用することもでき、他のジカルボン酸としては、例えば、イソフタル酸、フタル酸、ナフタレンジカルボン酸、ジフェニルジカルボン酸、ジフェニルエーテルジカルボン酸、フェニレンジ酢酸、アジピン酸、アゼライン酸、セバチン酸、シュウ酸、コハク酸、マロン酸、グルタル酸、ピメリン酸、スベリン酸、ドデカジオン酸、シクロヘキサンジカルボン酸、炭酸等が挙げられる。
【００１３】
また、上記ジオール成分として、エチレングリコール及び１，４−シクロヘキサンジメタノール以外のジオール（以下、他のジオールという）を少割合（上記ジオール成分中２０モル％未満）で使用することもでき、他のジオールとしては、例えば、プロピレングリコール、ネオペンチルグリコール、ブタンジオール、ヘキサンジオール、ジエチレングリコール、ポリエチレングリコール、キシレングリコール、ハイドロキノン、レゾルシン、ジヒドロキシジフェニル、ビスフェノールＡのアルキレンオキシド付加物等が挙げられる。
【００１４】
さらに、上記ポリエチレンテレフタレート系樹脂は、他のジカルボン酸あるいは他のジオールに替えて、少割合のオキシカルボン酸成分を含んでいても良く、該オキシカルボン酸成分としては、例えば、オキシ安息香酸、オキシアルキル安息香酸、オキシアルコキシフェニル酢酸、オキシナフトエ酸、グリコール酸等が挙げられる。
【００１５】
本発明に使用されるエポキシ化脂肪酸モノエステル化合物は、不飽和結合を有する脂肪酸モノエステル化合物をエポキシ化して得られるものであり、該脂肪族モノエステル化合物は、不飽和モノカルボン酸及び飽和あるいは不飽和モノアルコールから得られるものである。
【００１６】
上記不飽和モノカルボン酸としては、オブツシル酸、カプロレイン酸、ウンデシレン酸、リンデル酸、ツズ酸、フィゼテリン酸、ミリストレイン酸、パルミトレイン酸、ペトロセリン酸、オレイン酸、エライジン酸、アスクレピン酸、バクセン酸、ガドレイン酸、ゴンドイン酸、セトレイン酸、エルカ酸、ブライジン酸、セラコレイン酸、キシメン酸、ルメクエン酸、ソルビン酸、リノール酸、ヒラゴ酸、α−エレオステアリン酸、β−エレオステアリン酸、リノレン酸、γ−リノレン酸、リシノール酸等の天然あるいは合成不飽和モノカルボン酸及びこれらの混合物が挙げられ、さらには、これらの不飽和カルボン酸と、酪酸、カプロン酸、カプリル酸、ペラルゴン酸、カプリン酸、ウンデカン酸、ラウリン酸、ミリスチン酸、パルミチン酸、ステアリン酸、アラキン酸、ベヘン酸、モンタン酸等の飽和カルボン酸との混合物であってもよく、あるいは、あまに油、シソ油等の高い不飽和結合含有量を有する天然油脂から得られる天然油脂肪酸をそのまま使用することもできる。
【００１７】
上記飽和あるいは不飽和モノアルコールとしては、メタノール、エタノール、プロパノール、イソプロパノール、ブタノール、イソブタノール、第二ブタノール、第三ブタノール、ペンタノール、イソペンタノール、ヘキサノール、イソヘキサノール、ヘプタノール、イソヘプタノール、オクタノール、イソオクタノール、２−エチルヘキサノール、ノニルアルコール、イソノニルアルコール、デカノール、イソデカノール、ウンデカノール、ドデカノール、トリデカノール、テトラデカノール、ペンタデカノール、ヘキサデカノール、ステアリルアルコール、ビニルアルコール、アリルアルコール、オレイルアルコール等が挙げられる。
【００１８】
本発明に使用される上記エポキシ化脂肪酸モノエステル化合物は、公知化合物であって、常法によって製造することができるが、その製造方法によって制限されるものではない。
【００１９】
本発明に使用される上記エポキシ化脂肪酸モノエステル化合物のオキシラン酸素含有量は６．０〜９．０質量％、好ましくは７．０〜８．５質量％である。オキシラン酸素含有量が６．０質量％未満では、透明性が低下したり、十分な柔軟性付与効果が得られないことがあるため好ましくない。
【００２０】
これらのエポキシ化脂肪酸モノエステル化合物の中でも、エポキシ化あまに油脂肪酸モノエステル化合物、特にエポキシ化あまに油モノ（Ｃ２〜１０アルキル）エステルを使用すると、柔軟性に優れた成形品を提供し得るため好ましい。
【００２１】
これらのエポキシ化脂肪酸モノエステル化合物の使用量は、前記ポリエチレンテレフタレート系樹脂１００質量部に対して、１〜５０質量部、好ましくは５〜３０質量部である。１質量部未満の使用では柔軟性を付与することが困難であり、５０質量部を超えて使用した場合には加工品にブリードが生じたり、物性が低下する等のおそれがあるため好ましくない。
【００２２】
本発明の熱可塑性ポリエステル系樹脂組成物には、加工性を改善するために加工助剤を使用することができ、該加工助剤としては、例えば、流動パラフィン、パラフィンワックス、マイクロワックス、低重合ポリエチレン、塩素化炭化水素等の炭化水素系滑剤；ラウリン酸、ミリスチン酸、パルミチン酸、ステアリン酸、アラキジン酸、ベヘニン酸等の脂肪酸系滑剤；ステアリルアミド、メチレンビスステアロアミド、エチレンビスステアロアミド等の脂肪酸アミド系滑剤；ブチルステアレート、エチレングリコールモノステアレート、１２−ヒドロキシステアリン酸オリゴマー等のエステル系滑剤；モノ（ブトキシポリエチレングリコール）リン酸、ビス（ブトキシポリエチレングリコール）リン酸等のリン酸系滑剤；セチルアルコール、ステアリルアルコール、エチレングリコール、ポリエチレングリコール等のアルコール系滑剤；ステアリン酸バリウム、ステアリン酸カルシウム、ステアリン酸マグネシウム、ステアリン酸亜鉛等の金属石鹸系滑剤；カルナウバロウ、カンデリラロウ、蜜ロウ、鯨ロウ、イボタロウ、モンタンロウ等の天然ワックス；ヒドロキシ脂肪酸のオリゴエステル又はその金属塩；エーテルリン酸又はその金属塩、あるいはこれらの組合せ等が挙げられる。
【００２３】
本発明の熱可塑性ポリエステル系樹脂組成物には、さらに、通常熱可塑性ポリエステル系樹脂用添加剤として用いられている各種の添加剤、例えば、有機リン系抗酸化剤、フェノール系抗酸化剤、硫黄系抗酸化剤、紫外線吸収剤、ヒンダードアミン系光安定剤、無機金属化合物等を配合することもできる。
【００２４】
上記有機リン系抗酸化剤としては、例えば、トリフェニルホスファイト、トリス（２，４−ジ第三ブチルフェニル）ホスファイト、トリス（ノニルフェニル）ホスファイト、トリス（ジノニルフェニル）ホスファイト、  トリス（モノ、ジ混合ノニルフェニル）ホスファイト、ビス（２−第三ブチル−４，６−ジメチルフェニル）・エチルホスファイト、ジフェニルアシッドホスファイト、２，２’−メチレンビス（４，６−ジ第三ブチルフェニル）オクチルホスファイト、ジフェニルデシルホスファイト、フェニルジイソデシルホスファイト、トリブチルホスファイト、トリス（２−エチルヘキシル）ホスファイト、トリデシルホスファイト、トリラウリルホスファイト、ジブチルアシッドホスファイト、ジラウリルアシッドホスファイト、トリラウリルトリチオホスファイト、ビス（ネオペンチルグリコール）・１，４−シクロヘキサンジメチルジホスファイト、ビス（２，４−ジ第三ブチルフェニル）ペンタエリスリトールジホスファイト、ビス（２，６−ジ第三ブチル−４−メチルフェニル）ペンタエリスリトールジホスファイト、ジステアリルペンタエリスリトールジホスファイト、フェニル−４，４’−イソプロピリデンジフェノール・ペンタエリスリトールジホスファイト、テトラ（Ｃ１２−１５混合アルキル）−４，４’−イソプロピリデンジフェニルホスファイト、ビス［２，２’−メチレンビス（４，６−ジアミルフェニル）］・イソプロピリデンジフェニルホスファイト、水素化−４，４’−イソプロピリデンジフェノールポリホスファイト、ビス（オクチルフェニル）・ビス［４，４’−ｎ―ブチリデンビス（２−第三ブチル−５−メチルフェノール）］・１，６−ヘキサンジオール・ジホスファイト、テトラトリデシル・４，４’−ブチリデンビス（２−第三ブチル−５−メチルフェノール）ジホスファイト、ヘキサ（トリデシル）・１，１，３−トリス（２−メチル−５−第三ブチル−４−ヒドロキシフェニル）ブタン・トリホスホナイト、９，１０−ジハイドロ−９−オキサ−１０−ホスファフェナンスレン−１０−オキサイド、２−ブチル−２−エチルプロパンジオール・２，４，６−トリ第三ブチルフェノールモノホスファイト等が挙げられる。
【００２５】
上記フェノール系抗酸化剤としては、例えば、２，６−ジ第三ブチル−ｐ−クレゾール、２，６−ジフェニル−４−オクタデシロキシフェノール、ステアリル（３，５−ジ第三ブチル−４−ヒドロキシフェニル）プロピオネート、ジステアリル（３，５−ジ第三ブチル−４−ヒドロキシベンジル）ホスホネート、トリデシル・３，５−ジ第三ブチル−４−ヒドロキシベンジルチオアセテート、チオジエチレンビス［（３，５−ジ第三ブチル−４−ヒドロキシフェニル）プロピオネート］、４，４’−チオビス（６−第三ブチル−ｍ−クレゾール）、２−オクチルチオ−４，６−ジ（３，５−ジ第三ブチル−４−ヒドロキシフェノキシ）−ｓ−トリアジン、２，２’−メチレンビス（４−メチル−６−第三ブチルフェノール）、ビス［３，３−ビス（４−ヒドロキシ−３−第三ブチルフェニル）ブチリックアシッド］グリコールエステル、４，４’−ブチリデンビス（３−メチル−６−第三ブチルフェノール）、２，２’−エチリデンビス  （４，６−ジ第三ブチルフェノール）、１，１，３−トリス（２−メチル−４−ヒドロキシ−５−第三ブチルフェニル）ブタン、ビス［２−第三ブチル−４−メチル−６−（２−ヒドロキシ−３−第三ブチル−５−メチルベンジル）フェニル］テレフタレート、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、１，３，５−トリス［（３，５−ジ第三ブチル−４−ヒドロキシフェニル）プロピオニルオキシエチル］イソシアヌレート、テトラキス［メチレン−３−（３，５−ジ第三ブチル−４−ヒドロキシフェニル）プロピオネート］メタン、２−第三ブチル−４−メチル−６−（２−アクロイルオキシ−３−第三ブチル−５−メチルベンジル）フェノール、３，９−ビス［２−（３−第三ブチル−４−ヒドロキシ−５−メチルヒドロシンナモイルオキシ）−１，１−ジメチルエチル］−２，４，８，１０−テトラオキサスピロ［５．５］ウンデカン］、トリエチレングリコールビス［β−（３−第三ブチル−４−ヒドロキシ−５−メチルフェニル）プロピオネート］等が挙げられる。
【００２６】
上記硫黄系抗酸化剤としては、例えば、チオジプロピオン酸のジラウリル、ジミリスチル、ミリスチルステアリル、ジステアリルエステル等のジアルキルチオジプロピオネート類、及びペンタエリスリトールテトラ（β−ドデシルメルカプトプロピオネート）等のポリオールのβ−アルキルメルカプトプロピオン酸エステル類等が挙げられる。
【００２７】
上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−第三ブチル−４’−（２−メタクロイルオキシエトキシエトキシ）ベンゾフェノン、５，５’−メチレンビス（２−ヒドロキシ−４−メトキシベンゾフェノン）等の２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３−ドデシル−５−メチルフェニル）ベンゾトリアゾール、２−（２−ヒドロキシ−３−第三ブチル−５−Ｃ７〜９混合アルコキシカルボニルエチルフェニル）トリアゾール、２−（２−ヒドロキシ−３、５−ジクミルフェニル）ベンゾトリアゾール、２，２’−メチレンビス（４−第三オクチル−６−ベンゾトリアゾリルフェノール）、２−（２−ヒドロキシ−３−第三ブチル−５−カルボキシフェニル）ベンゾトリアゾールのポリエチレングリコールエステル等の２−（２−ヒドロキシフェニル）ベンゾトリアゾール類；２−（２−ヒドロキシ−４−ヘキシロキシフェニル）−４，６−ジフェニル−１，３，５−トリアジン、２−（２−ヒドロキシ−４−メトキシフェニル）−４，６−ジフェニル−１，３，５−トリアジン、２−（２−ヒドロキシ−４−オクトキシフェニル）−４，６−ビス（２，４−ジメチルフェニル）−１，３，５−トリアジン等の２−（２−ヒドロキシフェニル）−１，３，５−トリアジン類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類等が挙げられる。
【００２８】
上記ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（２，２，６，６−テトラメチル−４−ピペリジル）・ビス（トリデシル）−１，２，３，４−ブタンテトラカルボキシレート、ビス（１，２，２，６，６−ペンタメチル−４−ピペリジル）・ビス（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス［２，４−ビス（Ｎ−ブチル−Ｎ−（２，２，６，６−テトラメチル−４−ピペリジル）アミノ）−ｓ−トリアジン−６−イル］−１，５，８，１２−テトラアザドデカン、１，５，８，１２−テトラキス［２，４−ビス（Ｎ−ブチル−Ｎ−（１，２，２，６，６−ペンタメチル−４−ピペリジル）アミノ）−ｓ−トリアジン−６−イル］−１，５，８，１２−テトラアザドデカン、１，６，１１−トリス［２，４−ビス（Ｎ−ブチル−Ｎ−（２，２，６，６−テトラメチル−４−ピペリジル）アミノ−ｓ−トリアジン−６−イルアミノ］ウンデカン、１，６，１１−トリス［２，４−ビス（Ｎ−ブチル−Ｎ−（１，２，２，６，６−ペンタメチル−４−ピペリジル）アミノ−ｓ−トリアジン−６−イルアミノ）ウンデカン等が挙げられる。
【００２９】
上述した添加剤の他に、本発明の熱可塑性ポリエステル系樹脂組成物には、必要に応じて、通常ポリエステル系樹脂に使用される添加剤、例えば、充填剤、着色剤、架橋剤、帯電防止剤、防曇剤、防霧剤、プレートアウト防止剤、表面処理剤、滑剤、難燃剤、蛍光剤、防黴剤、殺菌剤、金属不活性化剤、離型剤、顔料、加工助剤、酸化防止剤、光安定剤、発泡剤等を配合することができる。
【００３０】
また、本発明の熱可塑性ポリエステル系樹脂組成物は、加工方法に制限されることなく使用することが可能であり、例えば、カレンダー加工、ロール加工、押し出し成形加工、溶融圧延法、加圧成形加工、粉体成型等に好適に使用することができる。
【００３１】
本発明の熱可塑性ポリエステル系樹脂組成物は、壁材、床材、窓枠、壁紙等の建材；電線被覆材；自動車用内外装材；ハウス、トンネル等の農業用資材；ラップ、トレイ等の食品包装材；塗料、ホース、パイプ、シート、玩具、手袋等の雑貨として使用することができる。
【００３２】
【実施例】
次に、実施例等によって本発明を更に詳細に説明するが、本発明は下記の実施例等によって制限を受けるものではない。
【００３３】
〔実施例１−１−〜１−３及び比較例１−１〜１−４〕
テレフタル酸１００モル％のジカルボン酸成分、並びにエチレングリコール６５〜７０モル％及び１，４−シクロヘキサンジメタノール３０〜３５モル％のジオール成分からなり、０．７５のヨウ素価を有するポリエチレンテレフタレート系樹脂ペレットを、露点≦−２９℃を有する乾燥空気中にて６５℃で４時間乾燥した。
乾燥したポリエチレンテレフタレート系樹脂ペレット１００質量部に対し、ＯＰ−ＷＡＸ（モンタン酸ワックス）１質量部及び試験化合物（表１参照）を配合し、１７０℃、１７ｒｐｍ、０．６ｍｍの条件にて５分間ロール混練した。シート上げの際の剥離性及びロールの汚れを１〜１０の１０段階で評価した。
剥離性の評価基準は、１は全く力をかけることなく剥離した状態を表し、１０は密着して通常の人力では剥離不可能な状態を表す。ロール加工には、剥離性の評価結果が２〜７、特に３〜５の範囲に属することが好ましい。
ロール汚れの評価基準は、１は全く汚れのない状態を表し、数値が大きいほど汚れが大きい状態を表す。
【００３４】
また、得られたシートから厚さ１ｍｍの張り合わせプレスシートを作成し、着色性及び透明性を目視によって１〜１０の１０段階で評価した。
透明性の評価基準は、１がほとんど濁りのない状態を表し、数値が大きいほど透明性が低い状態を表す。
着色性の評価基準は、１が着色の全くない状態を表し、数値が大きいほど着色が大きい状態を表す。
【００３５】
さらに、上記プレスシートについてＪＩＳ  Ｋ  ７１１３に準じて引張試験（２号ダンベル、２３℃、引張速度２００ｍｍ／ｍｉｎ）を実施し、伸び（％）、引張強度（ＭＰａ）及び１００％モデュラス（ＭＰａ）を測定した。同様の引張試験を、室温で３ヶ月放置した試験片についても実施した。
これらの結果を表１に示す。
【００３６】
【表１】
2005002205.tif 000002
【００３７】
上記表１より明らかなように、ジオール成分としてシクロヘキサンジメタノールを含むポリエチレンテレフタレート系樹脂に対し、エポキシ化あまに油あるいはエポキシ化大豆油の如きエポキシ化脂肪酸のグリセライドを配合して低温で加工してなるシートは、透明性が劣り、柔軟性も満足できるものではない（比較例１−３及び１−４）。一方、オキシラン酸素含有量の低いエポキシ化脂肪酸モノエステルを配合すると、柔軟性の向上は見られるが、透明性が低下し、また長期間放置することで柔軟性が低下するという欠点を有する（比較例１−１及び１−２）。
【００３８】
これに対して、本発明の特定のエポキシ化脂肪酸モノエステル化合物を配合することで、透明性を低下させることなく、低温での加工でも高度な柔軟性をポリエチレンテレフタレート系樹脂に付与することができ、その柔軟性付与効果は長期にわたり持続する（実施例１−１〜１−３）。
【００３９】
【発明の効果】
本発明によれば、熱可塑性ポリエステル系樹脂に特定のエポキシ化脂肪酸モノエステル化合物を配合することによって、長期に渡って柔軟性が持続する熱可塑性ポリエステル系樹脂組成物を提供することができる。